ДЕГАЗАЦИЯ МАРТЕНСИТНОЙ НЕРЖАВЕЮЩЕЙ СТАЛИ ПЕРЕД ПЕРЕПЛАВОМ ПОД СЛОЕМ ШЛАКА

1. Способ производства мартенситной нержавеющей стали, содержащий этап, на котором осуществляют электрошлаковый переплав слитка упомянутой стали, затем, этап, на котором охлаждают упомянутый слиток, отличающийся тем, что перед этапом электрошлакового переплава слиток подвергается дегазации в вакууме в состоянии жидкого металла в течение времени, достаточного для получения содержания водорода в упомянутом слитке менее чем 3 ppm.
2. Способ по п.1, отличающийся тем, что шлак, используемый на упомянутом этапе переплава, заранее подвергают дегидратации.
3. Способ по п.1 или 2, отличающийся тем, что упомянутый слиток подвергают упомянутой дегазации в вакууме в течение времени, которого достаточно для получения содержания водорода в упомянутом слитке после упомянутого этапа электрошлакового переплава менее чем 3 ppm.
4. Способ по п.1, отличающийся тем, что перед упомянутой дегазацией в вакууме, упомянутый слиток подвергают рафинированию в атмосфере.
5. Способ по п.1, отличающийся тем, что содержание углерода упомянутой стали является меньшим, чем содержание углерода, ниже которого сталь является доэвтектоидной.